(57)【要約】【課題】真空成形のような立体加工がなされた後であっても反りを生じることがなく、立体加工用の金型からの脱離が容易であり、射出成形用の金型にセットしてもそこからズレ落ちることがなく、成形樹脂を射出しても化粧シートと金型との隙間に裏周りすることがなく、化粧シートを構成する各シート間で剥離することのない化粧シートを提供すること。【解決手段】樹脂の射出成形と加飾を同時に行う射出成形同時加飾用シートであって、２枚の樹脂シートを少なくとも１層の絵柄層を挟んで積層してなり、２枚の樹脂シート間の線膨張係数の差が４×１０-5／℃（４１〜５０℃）以下である化粧シートである。【選択図】図１
2007118597.tif 000002
【特許請求の範囲】
【請求項１】
樹脂の射出成形と加飾を同時に行う射出成形同時加飾用シートであって、２枚の樹脂シートを少なくとも１層の絵柄層を挟んで積層してなり、２枚の樹脂シート間の線膨張係数の差が４×１０-5／℃（４１〜５０℃）以下である化粧シート。
【請求項２】
前記２枚の樹脂シートのうち、表面側樹脂シートの材質がポリウレタン、ポリエステル、アクリル樹脂、ポリオレフィン及びポリカーボネートから選ばれる少なくとも１種であり、成形用樹脂と接する樹脂シートの材質がポリオレフィン、アクリロニトリル−ブタジエン−スチレン系樹脂（ＡＢＳ樹脂）、ポリカーボネート及びポリエステルから選ばれる少なくとも１種である請求項１に記載の化粧シート。
【請求項３】
２枚の樹脂シート間に接着層を有する請求項１又は２に記載の化粧シート。
【請求項４】
２枚の樹脂シートの積層がドライラミネート法、ホットメルトラミネート法、押出しラミネート法、又は熱ラミネート法により形成される請求項１〜３のいずれかに記載の化粧シート。
【請求項５】
線膨張係数の差が４×１０-5／℃（４１〜５０℃）以下である２枚の樹脂シートを積層する化粧シートの製造方法であって、樹脂シート間に少なくとも１層の絵柄層を設け、かつ２枚の樹脂シートをドライラミネート法、ホットメルトラミネート法、押出しラミネート法、又は熱ラミネート法により積層させる化粧シートの製造方法。
【請求項６】
請求項１〜４のいずれかに記載の化粧シートをあらかじめ立体加工及び打ち抜き加工を行った後、金型を用いた射出成形法により成形用樹脂と一体化して形成される化粧シート付射出成形品。
【発明の詳細な説明】
【技術分野】
【０００１】
本発明は、金型の内側に化粧シートをセットしておき、当該金型内に樹脂を射出することにより、当該樹脂の固化と同時に当該樹脂表面に化粧シートを接着せしめる、つまり射出成形と化粧シートの接着を同時に行うことができる化粧シート、該化粧シートの製造方法及び該化粧シートを用いてなる化粧シート付射出成形品に関する。
【背景技術】
【０００２】
従来の化粧シート付射出成形品の製造方法としては、化粧シートを射出成形用金型の内側に入れる前に、前記シートを真空成形等により立体加工し、所望の形状に打ち抜き加工した後、射出成形用金型内の凹部等に嵌め込んで型締めし、成形樹脂をキャビティに射出し、成形樹脂表面に成形同時加飾シートを一体化接着させる方法がある。また、別の製造方法として、成形同時加飾シートを射出成形用金型内に入れてから、射出成形用金型の凹部に沿うように真空成形等により立体加工し、型締め後、成形樹脂をキャビティに射出し、成形樹脂表面に成形同時加飾シートを一体化接着させる方法がある（例えば、特許文献１参照）。
また、成形同時加飾シートとしては、種々のものが提案されており、例えば、複数の樹脂シートを積層してなり絵柄層を有するものが提案されている（特許文献２参照）。
【０００３】
【特許文献１】特開２０００−２３８０７０号公報
【特許文献２】特開２０００−２８０２８３号公報
【発明の開示】
【発明が解決しようとする課題】
【０００４】
しかしながら、複数のシートを積層してなる化粧シートを用いる場合、真空成形等により立体加工した後に化粧シート全体に反りが発生してしまい、反りが発生した化粧シートを用いると、当該化粧シートを射出成形用金型にセットするときに、射出成形用金型からズレ落ちたり、金型を閉じた際にシートが動いてしまったり、セットできたとしても化粧シートと金型との間に隙間が生じ、成形樹脂を射出した時にこの樹脂が化粧シートと金型との間に裏周りしたり、さらには、反りが発生したシートが邪魔をして金型を閉じることが出来なかったりするという問題があった。反りが生じたシートを射出成形用型にセットした際の状況を図４に示す。
このような、化粧シートの反りに起因する問題は、化粧シートを射出成形用金型内に入れてから、射出成形用金型の凹部に沿うように真空成形等により立体加工する方法の場合でも同様に発生する問題である。
なお、複数のシートを積層してなる化粧シートにおいて、それぞれのシートの材質として同一材料を使用したとしても、該材料に含まれる可塑剤やフィラーの種類及び含有量等の要因で上記反りの問題は発生する。ましてや、異なる材質のシートを積層する場合にはその反りの程度は顕著なものとなる。
【０００５】
本発明は、このような問題に着目してなされたものであり、真空成形等の立体加工後に反りが発生せず、射出成形金型からズレ落ちず、成形樹脂が裏周りすることがなく、また、シート間剥離することがない化粧シート、該化粧シートの製造方法、及び該化粧シートを用いた化粧シート付射出成形品を提供することを目的とする。
【課題を解決するための手段】
【０００６】
本発明者らは、前記目的を達成するために鋭意研究を重ねた結果、複数の樹脂シートを積層してなる化粧シートであって、該複数の樹脂シート間の線膨張係数の差をある値以下とすることで、上記課題を解決し得ることを見出した。本発明はかかる知見に基づいて完成したものである。
すなわち、本発明は、
（１）樹脂の射出成形と加飾を同時に行う射出成形同時加飾用シートであって、２枚の樹脂シートを少なくとも１層の絵柄層を挟んで積層してなり、２枚の樹脂シート間の線膨張係数の差が４×１０-5／℃（４１〜５０℃）以下である化粧シート、
（２）前記２枚の樹脂シートのうち、表面側樹脂シートの材質がポリウレタン、ポリエステル、アクリル樹脂、ポリオレフィン及びポリカーボネートから選ばれる少なくとも１種であり、成形用樹脂と接する樹脂シートの材質がポリオレフィン、アクリロニトリル−ブタジエン−スチレン系樹脂（ＡＢＳ樹脂）、ポリカーボネート及びポリエステルから選ばれる少なくとも１種である上記（１）に記載の化粧シート、
（３）２枚の樹脂シート間に接着層を有する上記（１）又は（２）に記載の化粧シート、
（４）２枚の樹脂シートの積層がドライラミネート法、ホットメルトラミネート法、押出しラミネート法、又は熱ラミネート法により形成される上記（１）〜（３）のいずれかに記載の化粧シート、
（５）線膨張係数の差が４×１０-5／℃（４１〜５０℃）以下である２枚の樹脂シートを積層する化粧シートの製造方法であって、樹脂シート間に少なくとも１層の絵柄層を設け、かつ２枚の樹脂シートをドライラミネート法、ホットメルトラミネート法、押出しラミネート法、又は熱ラミネート法により積層させる化粧シートの製造方法、及び
（６）上記（１）〜（４）のいずれかに記載の化粧シートをあらかじめ立体加工及び打ち抜き加工を行った後、金型を用いた射出成形法により成形用樹脂と一体化して形成される化粧シート付射出成形品
を提供するものである。
【発明の効果】
【０００７】
本発明の化粧シートは真空成形のような立体加工がなされた後であっても反りを生じることがない。したがって、立体加工用の金型からの脱離が容易であり、また、射出成形用の金型にセットしてもそこからズレ落ちることがなく、さらに、成形樹脂を射出しても、これが化粧シートと金型との隙間に裏周りすることがない。また、化粧シートを構成する各シート間で剥離することもない。
【発明を実施するための最良の形態】
【０００８】
本発明の化粧シートは、２枚の樹脂シートを少なくとも１層の絵柄層を挟んで積層してなる化粧シートであって、２枚の樹脂シート間の線膨張係数の差が４×１０-5／℃（４１〜５０℃）以下であることを特徴とする。
以下、本発明の化粧シートについて図１を用いて具体的に説明する。
図１に示すように、化粧シート４は、第１樹脂シート１ａ、第２樹脂シート１ｂと絵柄層２と必要に応じて設けられる接着層３から構成されており、化粧シート４を構成する２枚の樹脂シート（第１樹脂シート１ａと第２樹脂シート１ｂ）間の線膨張係数の差が４×１０-5／℃（４１〜５０℃）以下である。
【０００９】
化粧シート４を構成する２枚の樹脂シート間の線膨張係数の差を４×１０-5／℃（４１〜５０℃）以下とすることにより、化粧シート４を真空成形等により立体加工しても反りが生じることがなく、従って、化粧シートの反りに起因する様々な問題を解消することができる。ここで、化粧シート４の２枚の樹脂シート間の線膨張係数の差が４×１０-5／℃（４１〜５０℃）より大きいと、線膨張係数の大きい方のシートが外側となるように反りが生じてしまう。本発明においては、２枚の樹脂シートの線膨張係数の差を４×１０-5／℃（４１〜５０℃）以下とすれば良いが、さらに好ましくは、１×１０-5／℃（４１〜５０℃）以下とし、２枚の樹脂シートの線膨張係数の差を０（ゼロ）、つまり各シートの線膨張係数の値を等しくすることが特に好ましい。
【００１０】
なお、本発明における線膨張係数は、一般的な熱機械分析装置を用いて測定した値である。測定条件としては、各シートを３×１５ｍｍの短冊状に切り出してサンプルとし、チャック間１０ｍｍ、荷重３ｇの引張りモードにて、窒素気流下において昇温速度１０℃／分として測定し、４１℃から５０℃における平均線膨張係数を測定値とした。
【００１１】
化粧シート４を構成する２枚の樹脂シート（１ａ、１ｂ）については、前記線膨張係数の差について限定される以外は特に限定されることはなく、それぞれの樹脂シートが何枚のシートを積層するか、如何なる材質のシートを用いるか、等については前記線膨張係数の差を考慮しつつ任意に設定することができる。
【００１２】
化粧シート４を構成する２枚の樹脂シート（第１樹脂シート１ａ及び第２樹脂シート１ｂ）の材質については、特に限定することはなく、化粧シートに求める意匠性や耐久性等を考慮して任意に選択することができる。具体的には、アクリル系樹脂、フッ素系樹脂、ポリカーボネート系樹脂、塩化ビニル系樹脂、非結晶性ポリエステル系樹脂、アクリロニトリルブタジエンスチレン系樹脂などを挙げることができる。なお、これらの樹脂は１種を単独で、又は２種以上を混合して用いることができる。
【００１３】
化粧シート４の表面側を第１樹脂シート１ａ、成形用樹脂と接する側を第２樹脂シート１ｂとすると、第１樹脂シート１ａに用いられる樹脂としては、ポリウレタン；ポリエチレンテレフタレート（ＰＥＴ）、ポリブチレンテレフタレート（ＰＢＴ）、ポリエチレンナフタレート（ＰＥＮ）等のポリエステル；アクリル樹脂；ポリエチレン（ＰＥ）、ポリプロピレン（ＰＰ）、これらの混合物等のポリオレフィン；ポリカーボネート（ＰＣ）などが挙げられ、これらのうちアクリル系樹脂シートを用いることが耐光性、透明性等の物性を兼ね備えており、特に好ましい。
【００１４】
一方、第２樹脂シート１ｂの材質としては、成形樹脂の種類に応じて適宜選択されるが、成形樹脂と同じ又は類似の樹脂を用いることが接着性の観点から好ましい。成形樹脂としては、一般にポリエチレン（ＰＥ）、ポリプロピレン（ＰＰ）、ＰＰとＰＥの混合物などのポリオレフィン系樹脂；アクリロニトリル−ブタジエン−スチレン系樹脂（ＡＢＳ樹脂）；ポリカーボネート（ＰＣ）；ＡＢＳ樹脂とＰＣの混合物；アクリル樹脂；ポリスチレン；ポリエチレンテレフタレート（ＰＥＴ）、ポリブチレンテレフタレート（ＰＢＴ）、ポリエチレンナフタレート（ＰＥＮ）等のポリエステル、及びこれらの混合物を使用することが多く、従って、これと同一の樹脂を用いることが好ましい。これらのうち特に、ポリオレフィン、ＡＢＳ樹脂、ポリカーボネート、及びポリエステルが好ましく、特にポリオレフィン及びＡＢＳ樹脂が好ましい。
【００１５】
各樹脂シートの線膨張係数は、例えば、樹脂シートの材質がアクリル系の場合（アクリル樹脂（ポリメチルメタクリレート、ＰＭＭＡ）、アクリルゴム（エチルメタクリレート、ＥＭＡ、ブチルメタクリレート、ＢＭＡなど））には、エラストマー成分の配合量を調節することにより、一方、樹脂シートの材質が共重合体の場合（ブタジエンとスチレンの共重合体など）には、タルク（滑石）、炭酸カルシウム、シリカ、マイカ、ガラス繊維、カーボン繊維などの充填剤を添加することにより、コントロールすることが可能である。具体的には、例えばアクリル樹脂とポリプロピレン樹脂を積層する場合には、通常の場合だとポリプロピレンの線膨張係数の方がアクリル樹脂のそれに比べて大きいため、ポリプロピレン樹脂にタルク（滑石）を添加することによりポリプロピレン樹脂の線膨張係数を小さくすることができ、その結果、アクリル樹脂とポリプロピレン樹脂との線膨張係数の差を所望の数値範囲内とすることができる。
【００１６】
化粧シート４全体の厚みとしては、特に限定されることはないが、０．０３〜２．００ｍｍのものが好ましい。０．０３ｍｍ以上であると、立体形状にフィルムが追随し、破断することがない。一方で２．００ｍｍ以下であると細かい溝部に追随が可能であり、製品端面の絞り自体が浅くなることがない。
以上の点から、化粧シート４全体の厚みとしては、さらに０．２〜１．０ｍｍの範囲がより好ましい。
【００１７】
また、化粧シート４を構成する前記第１樹脂シート１ａ、第２樹脂シート２ｂの製造方法についても、本発明は特に限定することはなく、従来公知の一般的な方法、例えば、成形樹脂を直線状のスリットから押出すいわゆる押出しＴダイ法、樹脂を熱ロールにより延伸するいわゆるカレンダ加工法、液状樹脂を型内に流し込み固化させるいわゆる注型（キャスト）法等を用いることが可能である。
【００１８】
これらのシート（１ａ、１ｂ）の積層方法としては、各シートに有機溶剤性の接着剤を塗り熱風で溶剤を蒸発乾燥させ接着させるいわゆるドライラミネート法、シートに固形状の接着剤を１２０〜１６０℃の熱で溶かして塗り印刷フィルムを貼り合せ瞬間冷却して一体化させるいわゆるホットメルトラミネート法、押出し機から成形樹脂をフィルム状に押出し印刷フィルムを貼り合せるいわゆる押出しラミネート法、及び貼り合せるフィルムまたはシートの一方または両方に加熱ロールで圧着させるいわゆる熱ラミネート法などがある。
【００１９】
本発明の化粧シート４は図１に示すように樹脂シート１ａ及び１ｂの間に絵柄層２を有する。絵柄層２は、樹脂シート１ａの表面の全面または部分に印刷等の方法によって形成される層であり、成形品の表面に文字や図形、記号等を表したり、着色表面を表したりする等のためのものである。絵柄層２は顔料と樹脂バインダーからなる顔料インキ層、パール顔料と樹脂バインダーからなる光輝性顔料層、染料と樹脂バインダーからなる染料インキ層の群から選ばれる少なくとも一層によって構成されることが好ましい。
絵柄層２の形成方法は、オフセット印刷法、グラビア印刷法、スクリーン印刷法等の通常の印刷法や、ロールコート法、スプレーコート法等のコート法等により形成すると良い。なお、絵柄層２は、蒸着膜からなる金属蒸着によって形成することも可能である。
【００２０】
また、本発明の化粧シート４は図１に示すように、必要に応じて接着層３を有していても良い。接着層３は、化粧シート４を構成する各シート間の層間接着性を向上させたり、成形樹脂との接着を向上させるための層である。接着層３を形成する樹脂としては、ポリ塩化ビニル酢酸ビニル共重合体系樹脂、アクリル系樹脂、ウレタン系樹脂等を挙げることができる。
【００２１】
次に、本発明の化粧シート付射出成形品の製造方法について説明する。
本発明の化粧シート付射出成形品の製造方法は、上記において説明した、２枚の樹脂シートが積層された化粧シート４を射出成形用金型内にセットし、成形樹脂を射出し、成形樹脂の固化と同時に成形樹脂表面に化粧シート４を一体化接着させる方法である。この際に、化粧シート４を構成する各シート間の線膨張係数の差が４×１０-5／℃（４１〜５０℃）以下であるため、当該化粧シートが反り返ることを防止することができ、その結果、成形不良品の削減、歩留まりの向上、コストの削減など様々な効果を発揮することができる。
【００２２】
具体的には、図２に示すように、まず、化粧シート４を射出成形用金型内にセットする。金型内へのセットの仕方の具体例としては、ロール軸に長尺の化粧シート４を一旦巻き取ってロール状巻物とし、このロール状巻物を射出成形用金型の上部に載置し、ロール状巻物から化粧シート４を巻き出しながら、金型内を通過させ、射出成形用金型の下部に設置したフィルム巻き取り手段のロール軸により化粧シート４を巻き取るようにしてもよい。別の例としては、枚葉の化粧シート４を用いて、ロボットや人手により金型内に入れてもよい。化粧シート４を金型内に入れた後に真空成形等する場合は、金型に対する化粧シート４の位置を決定した後、真空成形する前に化粧シート４を射出成形用金型の表面にクランプ部材によって押さえ付けるとよい。
【００２３】
また、本発明の化粧シート付射出成形品の製造方法においては、２枚のシートが積層された化粧シート４を射出成形用金型内にセットする前に、立体加工と打ち抜き加工とをするのが好ましい。つまり、化粧シート４を射出成形用金型内に入れる前に、射出成形用金型とは別の型を用いて化粧シート４を真空成形等により三次元形状に立体加工し、所望の形状に打ち抜き加工しておくのである。所望の形状としては、射出成形用金型のキャビティ形成面７に合致する形状等がある。
三次元形状に立体加工する方法としては、真空成形法や圧空成形法、熱せられたゴムを押しつける押圧成形法、プレス成形法等がある。ここで、真空成形法とは、化粧シート４をその軟化点以上に加熱して軟化させ、真空成形金型の凹部と化粧シート４との間の空間を密閉して真空吸引し、真空成形金型の凹部内面に化粧シート４を接着させ、射出成形用金型の可動型５のキャビティ形成面７に合致した三次元形状に化粧シート４を成形する方法である。
また、所望の形状に打ち抜き加工する方法としては、トムソン打ち抜き法、金型によるプレス法等がある。打ち抜き形状としては、化粧シート４の外周の場合や、所定形状の孔等がある。なお、前記三次元形状に加工する際に同時に打ち抜き加工をしてもよい。
【００２４】
射出成形用金型は、成形樹脂を射出するゲート部９を有する固定型６と可動型５等からなり、固定型６と可動型５とが型閉めされることによって、固定型および可動型５のキャビティ形成面７によって囲まれた単数あるいは複数のキャビティが形成されるものがある。射出成形用金型の金型内部に入れられた化粧シート４は、キャビティ形成面７を覆うことになる。キャビティは樹脂成形品に孔部を形成するものであってもよい。キャビティを形成する凹部は固定型６あるいは可動型５のいずれに形成されていてもよい。金型は、可動型５の凹部の周囲で化粧シート４を押さえ付けて固定するクランプ部材を有してもよい。クランプ部材は固定型６あるいは可動型５に設置されてもよい。このようなクランプ部材は、化粧シートに反りが生じている場合には用いることが困難であるが、本発明の方法に用いられる化粧シート４は反りが生じないので、このようなクランプ部材を用いることが可能となる。
【００２５】
次に、図３に示すように、型閉めして溶融状態の成形樹脂をキャビティに射出し、成形樹脂の固化と同時に成形樹脂表面に化粧シート４を一体化接着させる。その後、成形樹脂表面に一体化接着した化粧シート４のうち不要な部分を除去してもよい。
【００２６】
本発明の方法で用いられる成形樹脂については、特に限定されることはないが、例えば化粧シート４を構成する複数のシート（１ａ、１ｂ）として、アクリル系樹脂シートとポリプロピレン系樹脂シートとを使用した場合は、成形樹脂として、ポリプロピレン系樹脂を使用するのが特に好ましい。化粧シート４と成形樹脂の材質が同系統となり接着力が向上するためである。
【実施例】
【００２７】
以下に本発明の実施例と比較例とを示す。
表１に示すように、第1樹脂シートとして、線膨張係数の異なる２種類のアクリル樹脂（アクリル樹脂Ａ〜Ｂ）を用意した。また、第２樹脂シートとして、線膨張係数の異なる３種類のポリプロピレン樹脂（ポリプロピレン樹脂Ａ〜Ｃ）とＡＢＳ樹脂を用意した。これらの樹脂の線膨張係数、および厚さは表１に記載したとおりである。
これらの樹脂を用いて、表１に示すように、第１樹脂シートと第２樹脂シートとをそれぞれ組み合わせて、図１に示すような化粧シート４を形成し、当該化粧シート４を用いて射出成形品を形成した。
【００２８】
表１に差として記載した各数値は、（第１樹脂シートの線膨張係数）−（第２樹脂シートの線膨張係数）の計算結果であり、その数値の下の評価として記載する◎、○、△、×は、化粧シート、および形成された射出成形品についての総合的な評価である。
具体的には、化粧シートにあっては、反りが生じていない場合が◎、若干の反りが生じているが、なんら問題とならない程度である場合が○、反りが生じており、問題を生じる可能性がある場合が△、反りが大きく、射出成形の際に問題が生じる場合が×である。
また、射出成形品の評価にあっては、化粧シートが所望の位置に一体化接着されており、形成時にあっても特に問題が生じなかった場合が◎、化粧シートが許容範囲内に一体化接着されており、形成時にあっても問題が生じなかった場合が○、化粧シートに若干のズレが生じている、若しくは形成時に化粧シートの欠落など、若干のトラブルが生じた場合が△、化粧シートが所望の位置から大幅にズレている、若しくは形成時に大きなトラブルが生じ歩留まり等に影響が生じうる場合が×である。
【００２９】
【表１】
2007118597.tif 000003
【００３０】
上記表１からも明らかなように、第１樹脂シートと第２樹脂シートの線膨張係数の差（絶対値）が４×１０-5／℃（４１〜５０℃）以下の場合には、何れも良好な結果が生じており、特にその差が１×１０-5／℃（４１〜５０℃）以下の場合には非常に優れた結果が生じている。その一方で、その差が５×１０-5／℃（４１〜５０℃）より大きくなると、化粧シートに反りが生じこれに起因して、成形される射出成形品にあっても何らかの不具合が生じたことが分かる。
【産業上の利用可能性】
【００３１】
本発明の化粧シートは真空成形のような立体加工がなされた後であっても反りを生じることがないため、立体加工用の金型からの脱離が容易であり、また、射出成形用の金型にセットしてもそこからズレ落ちることがない。また、成形樹脂を射出しても、これが化粧シートと金型との隙間に裏周りすることがない。さらには、化粧シートを構成する各シート間で剥離することもない。
本発明の化粧シートを用いて製造した本発明の化粧シート付射出成形品は、コンソールパネル、センタークラスター、スイッチベース等の自動車内装部品、塗装模様のサイドマットガード、バンパー、ホイルキャップやモール等の自動車外装部品等に好適である。
【図面の簡単な説明】
【００３２】
【図１】本発明の化粧シートの構成を示す概略断面図である。
【図２】本発明の化粧シート付射出成形品を製造する方法における工程の一つを示す断面図である。
【図３】本発明の化粧シート付射出成形品を製造する方法における工程の一つを示す断面図である。
【図４】従来の、反りが生じた化粧シートを金型にセットした状態を示す図である。
【符号の説明】
【００３３】
１ａ：第１樹脂シート
１ｂ：第２樹脂シート
２：絵柄層
３：接着層
４：化粧シート
５：可動型
６：固定型
７：キャビティ形成面
９：ゲート部
【図１】
2007118597.tif 000004
【図２】
2007118597.tif 000005
【図３】
2007118597.tif 000006
【図４】
2007118597.tif 000007